(57)【要約】  Ｎ−複素環式カルベンと金属アミドまたは金属アルコキシドの混合物または付加物は、巨大環状ポリエステルオリゴマーの重合のための有効な触媒である。この触媒は重合温度で安定であり、そして重合は迅速であり、高いモノマー変換率、高分子量および機械的に良好な材料がもたらされる。【特許請求の範囲】
【請求項１】
少なくとも１種の巨大環状ポリエステルオリゴマーを、以下に記載の成分（ａ）および（ｂ）の混合物または付加物と接触させる工程を含むことを特徴とする熱可塑性ポリエステルの調製方法：
（ａ）式Ｉ、ＩＩおよび／またはＩＩＩのいずれかによって表されるＮ−複素環式カルベン含有触媒のいずれか１種または複数：
【化１】
2008519898.tif 000021
（式中、Ｒ1、Ｒ5、Ｒ9およびＲ11は、それぞれ独立して、アダマンチル、アルカリルまたはアルキル基であり、Ｒ2、Ｒ3、Ｒ6、Ｒ7およびＲ10は、それぞれ独立して、水素またはＣ1~12アルキル基であり、ｎ＝１または２であり、そして、ｎ＝１である場合、Ｒ4はＲ1に等しく、そしてｎ＝２である場合、Ｒ4はアルキレン基であり、ｎ＝１である場合、Ｒ8はＲ5に等しく、そしてｎ＝２である場合、Ｒ8はアルキレン基であり、そして、Ｒ10は、水素またはＣ1~12アルキル基である）、および
（ｂ）式ＩＶ、Ｖ、ＶＩ、ＶＩＩおよび／またはＶＩＩＩのいずれかによって表される化合物のいずれか１種または複数：
【化２】
2008519898.tif 000022
（式中、Ｒ12、Ｒ13、Ｒ14およびＲ15は、それぞれ独立して、Ｃ1~12脂肪族ヒドロカルビルまたは置換脂肪族ヒドロカルビル基であり、そして、Ｒ16、Ｒ17、Ｒ18、Ｒ19、Ｒ20およびＲ21は、それぞれ独立して、C1~12アルキル基である）。
【請求項２】
約１８０℃〜約２８０℃の温度で実行されることを特徴とする請求項１に記載の方法。
【請求項３】
成分（ａ）の重量対成分（ｂ）の重量の比率が約１：４〜約１０：１の範囲にあることを特徴とする請求項１に記載の方法。
【請求項４】
フィラーの存在下で巨大環状ポリエステルオリゴマーを成分（ａ）および（ｂ）の混合物または付加物と接触させることを特徴とする請求項１に記載の方法。
【請求項５】
フィラーの重量が、オリゴマーおよび触媒およびフィラーおよびいずれか他の存在する添加剤の総重量の０．１％〜７０％であることを特徴とする請求項４に記載の方法。
【請求項６】
フィラーが、窒化ホウ素、ヒュームドシリカ、二酸化チタン、炭酸カルシウム、チョップドファイバー、フライアッシュ、ガラスミクロスフィア、マイクロバルーン、砕石、ナノクレイ、直鎖状ポリマーおよびモノマーよりなる群の少なくとも一つであることを特徴とする請求項４に記載の方法。
【請求項７】
巨大環状ポリエステルオリゴマーから物品を製造する方法であって、
（ａ）少なくとも１種の巨大環状ポリエステルオリゴマーならびに請求項１に記載の成分（ａ）および（ｂ）の混合物または付加物のいずれか１種または複数を金型に提供する工程と、
（ｂ）オリゴマーの重合が生じる温度まで金型の内容物を加熱する工程と
を含むことを特徴とする方法。
【請求項８】
巨大環状ポリエステルオリゴマーが溶融され、そして金型中に射出されることを特徴とする請求項７に記載の方法。
【請求項９】
内容物が金型の内側の意図された領域上を回転するように、二軸に対して同時に金型を回転させ、内容物が加熱される前に回転を開始し、そして内容物が重合および凝固するまで金型を回転し続ける工程をさらに含むことを特徴とする請求項７に記載の方法。
【請求項１０】
触媒を含む巨大環状ポリエステルオリゴマーの層またはフィルムが、金型中で繊維状材料の乾燥層に隣接して配置され、そして金型の内容物が加熱されるときにオリゴマーおよび触媒が繊維状材料の乾燥層中に注入されることを特徴とする請求項７に記載の方法。
【請求項１１】
金型が繊維状プレフォームを含有し、そして巨大環状ポリエステルオリゴマーおよび触媒がプレフォーム中に注入されることを特徴とする請求項７に記載の方法。
【請求項１２】
オリゴマーおよび触媒がプレス内の上部ダイと下部ダイとの間に配置され、そして金型がオリゴマーおよび触媒によって均一に充填されるように金型のダイが一緒にプレスされることを特徴とする請求項７に記載の方法。
【請求項１３】
巨大環状ポリエステルオリゴマーおよび重合触媒からプレプレグを形成する方法であって、
（ａ−１）少なくとも１種の巨大環状ポリエステルオリゴマーならびに請求項１に記載の成分（ａ）および（ｂ）の混合物または付加物のいずれか１種または複数を溶媒中に溶解して、それらの溶液を形成する工程、
（ａ−２）溶液を繊維状ベース材料と接触させる工程及び、
（ａ−３）溶媒を除去する工程、
または
（ｂ−１）剥離ベース材料を提供する工程、
（ｂ−２）その上に、少なくとも１種の巨大環状ポリエステルオリゴマーならびに請求項１に記載の成分（ａ）および（ｂ）の混合物または付加物のいずれか１種または複数の層をコーティングする工程及び、
（ｂ−３）加熱下で繊維状ベース材料に対して剥離ベース材料をプレスする工程、
または
（ｃ−１）少なくとも１種の巨大環状ポリエステルオリゴマーならびに請求項１に記載の成分（ａ）および（ｂ）の混合物または付加物のいずれか１種または複数を粉体として提供する工程、
（ｃ−２）工程ｃ−１の粉体のコーティングを繊維状ベース材料中に含浸させる工程、
（ｃ−３）オリゴマーを軟化させる工程及び、
（ｃ−４）熱および圧力をかけて、繊維状ベース材料中でオリゴマーの流動および重合を生じさせる工程、
を含むことを特徴とする方法。
【請求項１４】
繊維状ベース材料が、布織物、繊維トウまたは一方向性プレプレグテープであることを特徴とする請求項１３に記載の方法。
【請求項１５】
繊維強化物品を製造するための引出成形方法であって、
（ａ）少なくとも１種の巨大環状ポリエステルオリゴマーならびに請求項１に記載の成分（ａ）および（ｂ）の混合物または付加物のいずれか１種または複数を提供する工程、
（ｂ）繊維状ストランドを延長ダイ中に引き入れる工程、
（ｃ）ダイ中で、巨大環状ポリエステルオリゴマーおよび触媒を繊維状ストランドと、その周囲で接触させる工程、
（ｄ）加熱して、巨大環状ポリエステルオリゴマーの重合を生じさせ、繊維状ストランドの周囲で高分子量ポリエステル樹脂マトリックスを形成する工程及び、
（ｅ）所望の断面を有するダイの出口部分にポリエステルマトリックスを引き入れ、それによって物品を形成する工程、
を含むことを特徴とする方法。
【請求項１６】
巨大環状ポリエステルオリゴマーが連続的にダイの外側で溶融され、そして液体の形態でダイ中に注入されることを特徴とする請求項１５に記載の方法。
【請求項１７】
巨大環状ポリエステルオリゴマーから中空プラスチック複合材物品を製造するためのフィラメントワインディング方法であって、
（ａ）少なくとも１種の巨大環状ポリエステルオリゴマーならびに請求項１に記載の成分（ａ）および（ｂ）の混合物または付加物のいずれか１種または複数を提供する工程と、
（ｂ）巨大環状ポリエステルオリゴマーおよび重合触媒を繊維状ストランドと接触させる工程と、
（ｃ）繊維状ストランドをマンドレル上に巻取る工程と、
（ｄ）重合が生じる温度まで巨大環状ポリエステルオリゴマーを加熱する工程と
を含むことを特徴とする方法。
【請求項１８】
巨大環状ポリエステルオリゴマーから管状物品を製造するためのロールラッピング方法であって、
（ａ）強化繊維のシートまたはテープを、少なくとも１種の巨大環状ポリエステルオリゴマーならびに請求項１に記載の成分（ａ）および（ｂ）の混合物または付加物のいずれか１種または複数で含浸させることによって、プレプレグを形成する工程と、
（ｂ）マンドレル上でプレプレグを回転させる工程と、
（ｃ）重合が生じる温度まで巨大環状ポリエステルオリゴマーを加熱する工程と
を含むことを特徴とする方法。
【請求項１９】
少なくとも１種のフィラーが巨大環状ポリエステルオリゴマーと接触して存在することを特徴とする請求項７、１３、１５、１７または１８に記載の方法。
【請求項２０】
フィラーの重量が、オリゴマーおよび触媒およびフィラーおよびいずれか他の存在する添加剤の総重量の０．１％〜７０％であることを特徴とする請求項１９に記載の方法。
【請求項２１】
フィラーが、窒化ホウ素、ヒュームドシリカ、二酸化チタン、炭酸カルシウム、チョップドファイバー、フライアッシュ、ガラスミクロスフィア、マイクロバルーン、砕石、ナノクレイ、直鎖状ポリマーおよびモノマーよりなる群の少なくとも一つであることを特徴とする請求項１９に記載の方法。
【発明の詳細な説明】
【技術分野】
【０００１】
本発明は、巨大環状ポリエステルオリゴマーの重合に関する。特に高いモノマー変換率で急速な重合を提供し、高分子量であって機械的に良好なポリマーを製造するかかる重合のための触媒の種類に関する。
【０００２】
（関連出願の相互参照）
本願は、２００４年１１月９日出願の米国特許公報（特許文献１）の利益を主張する。これは全目的に関して、本願の一部としてそのまま援用される。
【背景技術】
【０００３】
ポリ（アルキレンテレフタレート）のような直鎖状の熱可塑性ポリエステルは一般的に既知であり、そして市販品として入手可能である。ここでは、アルキレンは典型的に２〜８個の炭素原子を有する。直鎖ポリエステルは、強度、強靭性、高い光沢および溶媒耐性を含む多くの価値の高い特徴を有する。直鎖ポリエステルは、従来、ジオールと、ジカルボン酸またはその官能性誘導体、典型的に二酸ハライドまたはジエステルとの反応によって調製される。直鎖ポリエステルは、押出、圧縮成形および射出成形を含む多くの既知の技術によって製造物品へと製造され得る。
【０００４】
最近、エンジニアリング熱可塑性物質複合材のためのマトリックスとして魅力的なユニークな特性を有する巨大環状ポリエステルオリゴマーが開発されている。所望の特性は、巨大環状ポリエステルオリゴマーが低い融解粘度を示すという事実から生じ、これによって、それらを高密度の繊維状プレフォームに含浸させることが容易となり、それに続いてポリエステルへの重合が行なわれる。さらに特定の巨大環状ポリエステルオリゴマーは、得られるポリマーの融点より十分低い温度で融解および重合する。融解時および適切な触媒の存在下で、実質的に等温で重合および結晶化が生じ得る。
【０００５】
巨大環状ポリ（アルキレンジカルボキシレート）オリゴマーの調製および直鎖ポリエステルへのそれらの重合については、米国特許公報（特許文献２）、米国特許公報（特許文献３）、米国特許公報（特許文献４）、米国特許公報（特許文献５）および米国特許公報（特許文献６）に記載され；そしてＤ．Ｊ．ブルネル（Ｄ．Ｊ．Ｂｒｕｎｅｌｌｅ）によって、（非特許文献１）において概説されている。かかる重合のために利用される触媒としては様々な有機スズ化合物およびチタン酸エステルが挙げられ、通常、溶液重合プロセスで実行される。これらの触媒を使用する重合は低温で重合を実行可能であるため、特にポリ（１，４−ブチレンテレフタレート（「ＰＢＴ」）の場合に良好である。しかしながら、触媒性能は、巨大環状ポリエステルオリゴマー中に存在する不純物、特に酸性不純物に対する感応性のため制限される。またかかる触媒では、いくつかのポリエステル重合に関して必要とされる高温において十分な熱安定性が不足する。これは、ポリ（１，３−プロピレンテレフタレート）（「ＰＰＴ」）の場合に顕著である。
【０００６】
カマル（Ｋａｍａｕ）ら（非特許文献２）は、２時間、窒素下で３００℃においての環式ＰＰＴオリゴマーの混合物の開環重合を触媒するため、ジ−ｎ−ブチルスズオキシドを使用した。そのようにして製造された直鎖状ポリマーは、２２，５００のみの粘度平均分子量を有した。特に精製されたＰＰＴダイマーの使用によっても、粘度平均分子量は３０，３００までのみ増加された。長時間が必要とされ、そして製造された低分子量の脆性材料は、これが商業的に実行可能なプロセスではないことを示す。
【０００７】
Ｎ−複素環式カルベンは、脂肪族ポリエステルおよびラクトンの開環重合を触媒するために使用されている。コナー（Ｃｏｎｎｏｒ）らは、Ｌ−ラクチド、ε−カプロラクトンおよびβ−ブチロラクトンの開環重合を触媒する１，３−ビス−（２，４，６−トリメチルフェニル）イミダゾール−２−イリデンの使用を実証した。アルコール開始剤の存在下、室温で、テトラヒドロフラン中で重合を実行した（非特許文献３）。
【０００８】
従って、巨大環状ポリエステルオリゴマーから直鎖ポリエステルを調製するための有効かつ効率的な高温プロセスがなお必要とされる。
【０００９】
【特許文献１】米国仮特許出願第６０／６２６，１８６号
【特許文献２】米国特許第５，０３９，７８３号明細書
【特許文献３】米国特許第５，２１４，１５８号明細書
【特許文献４】米国特許第５，２３１，１６１号明細書
【特許文献５】米国特許第５，３２１，１１７号明細書
【特許文献６】米国特許第５，４６６，７４４号明細書
【特許文献７】米国仮特許出願第６０／６２６，１８７号明細書
【特許文献８】国際公開第２００３／０９３４９１号パンフレット
【特許文献９】米国特許第５，４０７，９８４号明細書
【特許文献１０】米国特許第５，６６８，１８６号明細書
【特許文献１１】国際公開第２００２／０６８４９６号パンフレット
【特許文献１２】米国特許第６，３６９，１５７号明細書
【非特許文献１】サイクリック  ポリマーズ  第２版（Ｃｙｃｌｉｃ  Ｐｏｌｙｍｅｒｓ，Ｓｅｃｏｎｄ  Ｅｄｉｔｉｏｎ）［Ｊ．Ａ．セムリン（Ｊ．Ａ．Ｓｅｍｌｙｎ）（編集），（２０００），クルワー  アカデミック  パブリッシャーズ（Ｋｌｕｗｅｒ  Ａｃａｄｅｍｉｃ  Ｐｕｂｌｉｓｈｅｒｓ）（オランダ），第１８５〜２２８頁］
【非特許文献２】ポリマーズ  フォー  アドバンスド  テクノロジーズ（Ｐｏｌｙｍｅｒｓ  ｆｏｒ  Ａｄｖａｎｃｅｄ  Ｔｅｃｈｎｏｌｏｇｉｅｓ），２００３，第１４巻，第４９２〜５０１頁
【非特許文献３】ジャーナル  オブ  アメリカン  ケミカル  ソサエティ（Ｊ．Ａｍ．Ｃｈｅｍ．Ｓｏｃ．），２００２，第１２４巻，第９１４〜９１５頁
【非特許文献４】Ａ．ラバレット（Ａ．Ｌａｖａｌｅｔｔｅ）ら，バイオマクロモレキュールス（Ｂｉｏｍａｃｒｏｍｏｌｅｃｕｌｅｓ），第３巻，第２２５〜２２８頁（２００２）
【非特許文献５】セチンカヤ，Ｅ．（Ｃｅｔｉｎｋａｙａ，Ｅ．）；ヒッチコック，Ｐ．Ｂ．（Ｈｉｔｃｈｃｏｃｋ，Ｐ．Ｂ．）；キューキュークベイ，Ｈ．（Ｋｕｅｃｕｅｋｂａｙ，Ｈ．）；ラッパート，Ｍ．Ｆ．（Ｌａｐｐｅｒｔ，Ｍ．Ｆ．）；アル−ジュエイド，Ｓ．（Ａｌ−Ｊｕａｉｄ，Ｓ．）；ジャーナル  オブ  オルガノメタリック  ケミストリー（Ｊ．Ｏｒｇａｎｏｍｅｔａｌｌｉｃ  Ｃｈｅｍｉｓｔｒｙ）（１９９４），４８１，８９−９５
【非特許文献６】テレス，Ｊ．Ｈ．（Ｔｅｌｅｓ，Ｊ．Ｈ．）；メルダー，Ｊ．−Ｐ．（Ｍｅｌｄｅｒ，Ｊ．−Ｐ．）；エベル，Ｋ．（Ｅｂｅｌ，Ｋ．）；シュナイダー，Ｒ．（Ｓｃｈｎｅｉｄｅｒ，Ｒ．）；ゲーラー，Ｅ．（Ｇｅｈｒｅｒ，Ｅ．）；ハーダー，Ｗ．（Ｈａｒｄｅｒ，Ｗ．）；ブロド，Ｓ．（Ｂｒｏｄｅ，Ｓ．）；エンダース，Ｄ．（Ｅｎｄｅｒｓ，Ｄ．）；ブルアー，Ｋ．（Ｂｒｅｕｅｒ，Ｋ．）；ラーベ，Ｇ．（Ｒａａｂｅ，Ｇ．）；ヘルベチカ  ケミカ  アクタ（Ｈｅｌｖｅｔｉｃａ  Ｃｈｉｍｉｃａ  Ａｃｔａ）（１９９６），７９（１），６１−８３
【非特許文献７】Ｍ．ニーヒュエス（Ｍ．Ｎｉｅｈｕｅｓ），Ｇ．ケーア（Ｇ．Ｋｅｈｒ），Ｇ．エーカー（Ｇ．Ｅｒｋｅｒ），Ｂ．ウィベリング（Ｂ．Ｗｉｂｂｅｌｉｎｇ），Ｒ．フローリッヒ（Ｒ．Ｆｒｏｈｌｉｃｈ），Ｏ．ブラックエ（Ｏ．Ｂｌａｃｑｕｅ），Ｈ．バーク（Ｈ．Ｂｅｒｋｅ），ジャーナル  オブ  オルガノメタリック  ケミストリー（Ｊ．Ｏｒｇａｎｏｍｅｔａｌｌｉｃ  Ｃｈｅｍ．），２００２，第６６３巻，第１９２−２０３頁
【非特許文献８】Ｗ．Ａ．ハーマン（Ｗ．Ａ．Ｈｅｒｒｍａｎｎ），Ｃ．コッヘル（Ｃ．Ｋｏｃｈｅｒ），Ｌ．Ｊ．ゴーゼン（Ｌ．Ｊ．Ｇｏｏｚｅｎ）およびＧ．Ｒ．Ｊ．アルタス（Ｇ．Ｒ．Ｊ．Ａｒｔｕｓ），ケミストリー：ヨーロピアン  ジャーナル（Ｃｈｅｍ．Ｅｕｒ．Ｊ．）１９９６，ｐ．１６２７
【非特許文献９】Ａ．Ｊ．アルデュンゴ，ＩＩＩ（Ａ．Ｊ．Ａｒｄｕｅｎｇｏ，ＩＩＩ），Ｒ．カラフコジック（Ｒ．Ｋｒａｆｃｚｙｋ），Ｒ．シュムツラー（Ｒ．Ｓｃｈｍｕｔｚｌｅｒ），Ｈ．Ａ．クレイグ（Ｈ．Ａ．Ｃｒａｉｇ），Ｊ．Ｒ．ゴアリッチ（Ｊ．Ｒ．Ｇｏｅｒｌｉｃｈ），Ｗ．Ｊ．マーシェル（Ｗ．Ｊ．Ｍａｒｓｈａｌｌ），Ｍ．アンベルガジット（Ｍ．Ｕｎｖｅｒｚａｇｔ），テトラヘドロン（Ｔｅｔｒａｈｅｄｒｏｎ），１９９９，第５５巻，第１４５２３−１４５３４頁
【発明の開示】
【課題を解決するための手段】
【００１０】
本発明の一実施形態は、少なくとも１種の巨大環状ポリエステルオリゴマーを、以下に記載の成分（ａ）および（ｂ）の混合物または付加物と接触させる工程を含む熱可塑性ポリエステルの調製方法であって、
（ａ）は、式Ｉ、ＩＩおよび／またはＩＩＩのいずれかによって表されるＮ−複素環式カルベン含有触媒のいずれか１種または複数を含み、
【００１１】
【化１】
2008519898.tif 000002
【００１２】
（式中、Ｒ1、Ｒ5、Ｒ9およびＲ11は、それぞれ独立して、アダマンチル、アルカリルまたはアルキル基であり、
Ｒ2、Ｒ3、Ｒ6、Ｒ7およびＲ10は、それぞれ独立して、水素またはＣ1~12アルキル基であり、
ｎ＝１または２であり、そして
ｎ＝１である場合、Ｒ4はＲ1に等しく、そしてｎ＝２である場合、Ｒ4はアルキレン基であり、
ｎ＝１である場合、Ｒ8はＲ5に等しく、そしてｎ＝２である場合、Ｒ8はアルキレン基であり、そして
Ｒ10は、水素またはＣ1~12アルキル基である）、そして
（ｂ）は、式ＩＶ、Ｖ、ＶＩ、ＶＩＩおよび／またはＶＩＩＩのいずれかによって表される化合物のいずれか１種または複数を含む。
【００１３】
【化２】
2008519898.tif 000003
【００１４】
（式中、Ｒ12、Ｒ13、Ｒ14およびＲ15は、それぞれ独立して、Ｃ1~12脂肪族ヒドロカルビルまたは置換脂肪族ヒドロカルビル基であり、そして
Ｒ16、Ｒ17、Ｒ18、Ｒ19、Ｒ20およびＲ21は、それぞれ独立して、Ｃ1~12アルキル基である）
【００１５】
本発明のさらなる実施形態において、（フィラーの有無にかかわらず）巨大環状ポリエステルオリゴマー材料を使用して、物品の形成プロセスにおいてそれを重合させることによって、限定されないが、射出および回転成形、樹脂フィルムインフュージョン、樹脂トランスファー成形、フィラメントワインディング、プレプレグまたはフィルムを形成するための粉体コーティング、ホットメルトプレプレグ調製、圧縮成形、ロールラッピングおよび引出成形を含むプロセスを使用して物品が製造される。これらは全て任意に強化材を伴う。
【発明を実施するための最良の形態】
【００１６】
本開示の文脈において、多くの用語が利用される。
【００１７】
本明細書で使用される場合、用語「混合物」は、互いに反応してもしなくてもよい少なくとも２種の物質の物理的な組み合わせを示す。
【００１８】
用語「付加物」は、本明細書で使用される場合、特に、化合物Ｙの金属中心へと電子対を供与する化合物Ｘから形成された配位化合物ＸＹを指す。
【００１９】
本明細書で使用される場合、用語「Ｎ−複素環式カルベン」は、少なくとも１個の窒素環原子と、二価の炭素である環原子とを含有する閉鎖環系を示す。
【００２０】
本明細書で使用される場合、用語「アダマンチル」は、アダマンタン（Ｃ10Ｈ16）から水素原子の喪失によって形成される基を意味する。２−異性体を以下に示す。
【００２１】
【化３】
2008519898.tif 000004
【００２２】
本明細書で使用される場合、用語「メシチル」は、１，３，５−トリメチルベンゼンから環水素の喪失によって形成される基、すなわち、２，４，６−（ＣＨ3）3Ｃ6Ｈ2−
【００２３】
【化４】
2008519898.tif 000005
【００２４】
を意味する。
【００２５】
本明細書で使用される場合、「巨大環状」分子は、環を形成するように共有結合した８個以上の原子を含有するその分子構造内に少なくとも１個の環を有する環式分子を意味する。
【００２６】
本明細書で使用される場合、「オリゴマー」は、同一または異なる式の２個以上の同定可能な構造繰り返し単位を含有する分子を意味する。
【００２７】
本明細書で使用される場合、「巨大環状ポリエステルオリゴマー」は、同一または異なる式の２個以上の同定可能なエステル官能性繰り返し単位を含有する巨大環状オリゴマーを意味する。巨大環状ポリエステルオリゴマーは、典型的に、変動する環サイズを有する１種の特定の式の多分子を指す。しかしながら、巨大環状ポリエステルオリゴマーは、また同一または異なる構造繰り返し単位の変動数を有する異なる式の多分子を含んでもよい。巨大環状ポリエステルオリゴマーは、コ−オリゴエステルまたはマルチ−オリゴエステル、すなわち、１個の環式分子内に、エステル官能性を有する二種以上の異なる構造繰り返し単位を有するポリエステルオリゴマーであってもよい。
【００２８】
本明細書で使用される場合、用語「アルキル基」は、いずれかの炭素原子から水素原子を除去することによるアルカンから誘導される一価の基：−ＣnＨ2n+1  （式中、ｎ≧１である）を示す。
【００２９】
本明細書で使用される場合、「アリール基」は、環炭素原子から水素原子の除去による単環式または多環式芳香族化合物から誘導される一価基を意味する。
【００３０】
本明細書で使用される場合、「アルカリル」は少なくとも１個のアルキル基を持つアリール基を示す。この例は、メシチル基（すなわち、２，４，６−トリメチルフェニル）および２，６−ジイソプロピルフェニル基（すなわち、（ＣＨ3ＣＨＣＨ3）2Ｃ6Ｈ3基）である。
【００３１】
本明細書で使用される場合、「アルキレン基」は、−ＣnＨ2n−  （式中、ｎ≧１である）を意味する。
【００３２】
本明細書で使用される場合、「シクロアルキレン基」は、環式アルキレン基−ＣnＨ2n-x−  （式中、ｘは環化によって置換されるＨの数を表す）を意味する。
【００３３】
本明細書で使用される場合、「モノ−またはポリオキシアルキレン基」は［−（ＣＨ2）y−Ｏ−］n−（ＣＨ2）y  （式中、ｙは１より大きい整数であり、そしてｎは０より大きい整数である）を意味する。
【００３４】
本明細書で使用される場合、「脂環式基」は、その中に環式構造を含有する非芳香族炭化水素基を意味する。
【００３５】
本明細書で使用される場合、「二価の芳香族基」は、巨大環状分子の他の部分への結合を有する芳香族基を意味する。例えば、二価の芳香族の基は、メタ−またはパラ−結合された単環式芳香族基を含み得る。
【００３６】
本明細書で使用される場合、「ポリエステルポリマー複合材」は、繊維状材料または粒子材料のようなもう１つの基材と関連したポリエステルポリマーを意味する。粒子材料の実例は、チョップドファイバー、ガラスミクロスフィアおよび砕石である。従って、ポリエステルポリマー複合材を調製するために、特定のフィラーおよび添加剤を使用することができる。「繊維状材料」あるいは「繊維状基材」は、より連続的な基材、例えば、ガラス繊維、セラミック繊維、炭素繊維またはアラミド繊維のような有機ポリマーを意味する。
【００３７】
本明細書で使用される場合、「湿潤（ｗｅｔ−ｏｕｔ）」は、空気または他の気体の実質的な量が液体基材と固体基材との間に閉じ込められないような液体基材と固体基材との間の良好で持続した接触の物理的状態を生じるプロセスを意味する。
【００３８】
本明細書で使用される場合、「繊維」はポリマーまたは天然繊維のような細長い構造を有するいずれかの材料を意味する。材料は、ガラス繊維、セラミック繊維、炭素繊維またはアラミド繊維のような有機ポリマーであり得る。
【００３９】
本明細書で使用される場合、繊維「トウ」または「ストランド」は、繊維が一緒になった群または繊維の束であり、通常、スプール上に巻取られ、またねじれていても、ねじれていなくてもよい。
【００４０】
本明細書で使用される場合、「繊維プレフォーム」は所望の形状で一緒に保持された繊維トウのアセンブリおよび／または布である。
【００４１】
本明細書で使用される場合、「プレプレグ」は、複合材のマトリックスを提供するために、そして樹脂に対する繊維の比率が密接に制御されるように、十分な容積で樹脂材料によって含浸された炭素、ガラスまたは他の繊維のような繊維材料である。繊維配置はトウの形態にあり得るか、布へと織られるか、もしくは編まれるか、または一方向性テープにあり得る。
【００４２】
Ｎ−複素環式カルベンを含有する化合物と、金属アミドもしくは金属アルコキシドとの混合物または付加物が巨大環状ポリエステルオリゴマーの開環重合を有効に触媒することがわかっている。かかる触媒は、重合に必要とされる温度で安定であり、そして高いモノマー変換率、高分子量および機械的に良好な材料をもたらす。重合は迅速であり、典型的に５〜６０分で、ほぼ定量的な変換率である。本発明で利用されてもよい巨大環状ポリエステルオリゴマーとしては、限定されないが、次式：
【００４３】
【化５】
2008519898.tif 000006
【００４４】
（式中、Ａは少なくとも２個の炭素原子を含有するアルキレン基、シクロアルキレンまたはモノ−もしくはポリオキシアルキレン基であり、そしてＢは二価芳香族または脂環式基である）の構造繰り返し単位を有する巨大環状ポリ（アルキレンジカルボキシレート）オリゴマーが挙げられる。
【００４５】
好ましい巨大環状ポリエステルオリゴマーは、１，４−ブチレンテレフタレート（ＣＢＴ）；１，３−プロピレンテレフタレート（ＣＰＴ）；１，４−シクロヘキシレンジメチレンテレフタレート（ＣＣＴ）；エチレンテレフタレート（ＣＥＴ）；１，２−エチレン２，６−ナフタレンジカルボキシレート（ＣＥＮ）；テレフタル酸およびジエチレングリコールの環式エステルダイマー（ＣＰＥＯＴ）；ならびに上記構造繰り返し単位の二種以上を含む巨大環状コ−オリゴマーの巨大環状ポリエステルオリゴマーである。
【００４６】
巨大環状ポリエステルオリゴマーの合成は、少なくとも１種の式ＨＯ−Ａ−ＯＨのジオールを次式：
【００４７】
【化６】
2008519898.tif 000007
【００４８】
（式中、ＡおよびＢは上記で定義された通りである）の少なくとも１種の二酸クロライドと接触させることによって達成され得る。この反応は、典型的に、塩基性窒素原子の周囲で立体的な阻害を実質的に有さない少なくとも１種のアミンの存在下で実行されるである。例えば、米国特許公報（特許文献２）を参照のこと。
【００４９】
巨大環状ポリエステルオリゴマーを調製するためのもう１つの方法は、同時係属の米国特許公報（特許文献７）（全目的に関して、本願の一部としてそのまま援用される）に記載されるように、Ｎ−複素環式カルベン触媒を使用して、少なくとも１種のＢのジエステルを少なくとも１種の式ＨＯ−Ａ−ＯＨのジオールと反応させることによる。ここで、ＡおよびＢは上記で定義された通りである。これによって、著しい量の巨大環状ポリエステルオリゴマーを含有する混合物が導かれる。
【００５０】
高度に阻害されていない（ｕｎｈｉｎｄｅｒｅｄ）アミンまたはトリエチルアミンのような少なくとも１種の他の第三級アミンとのその混合物の存在下で、二酸クロライドとビス（４−ヒドロキシブチル）テレフタレートのような少なくとも１種のビス（ヒドロキシアルキル）エステルとの縮合によって、巨大環状ポリエステルオリゴマーを調製することも可能である。縮合反応は、実質的に不活性な有機溶媒、例えば、塩化メチレン、クロロベンゼンまたはそれらの混合物中で実行される。例えば、米国特許公報（特許文献４）を参照のこと。
【００５１】
最近の論文（非特許文献４）に、１，５−ペンタンジオールの使用は、いくつかの直鎖ポリエステルと一緒に比較的高収率のダイマー環式エステルを導くが、ジメチルテレフタレートおよびジ（エチレングリコール）またはビス（２−ヒドロキシエチル）チオエーテルの酵素触媒反応がダイマー環式エステルの本質的に完全な形成を導くプロセスが記載されている。
【００５２】
リパーゼ、プロテアーゼまたはエステラーゼのような酵素触媒を使用して、溶媒中の直鎖ポリエステルオリゴマーから巨大環状ポリエステルオリゴマーを調製することもできる（ブルゲル（Ｂｒｕｇｅｌ）およびジ  コシモ（Ｄｉ  Ｃｏｓｉｍｏ）への（特許文献８））。
【００５３】
巨大環状ポリエステルオリゴマーまたは巨大環状コ−オリゴエステルのもう１つの調製方法は、有機スズまたはチタネート化合物の存在下での直鎖ポリエステルポリマーの解重合である。この方法において、直鎖ポリエステル、有機溶媒およびスズまたはチタン化合物のようなエステル転移反応触媒の混合物を加熱することによって、直鎖ポリエステルは巨大環状ポリエステルオリゴマーに変換される。ｏ−キシレンおよびｏ−ジクロロベンゼンのような通常使用される溶媒は、酸素および水を実質的に含まない（例えば、米国特許公報（特許文献９）および米国特許公報（特許文献１０）を参照のこと）。
【００５４】
直鎖ポリエステルからの抽出によって、巨大環状ポリエステルオリゴマーを得ることができる。例えば、ＰＣＴ特許出願である（特許文献１１）においてブルゲル（Ｂｒｕｇｅｌ）は、融解した直鎖ポリエステルから巨大環状エステルオリゴマーを抽出するためにｎ−アルカンまたはペルフルオロ化合物のような流体を使用する連続反応抽出プロセスを教示する。また低分子量直鎖ポリエステルからの抽出によって、巨大環状ポリエステルオリゴマーを得ることもできる。例えばグリコール抽出によって、ＣＰＴを直鎖ＰＰＴオリゴマーから単離することができる。直鎖ＰＰＴオリゴマーは、製造プロセスの仕上げ工程間にバッグフィルター上で収集されるため、ＰＰＴ製造の間に都合よく得られる。
【００５５】
コポリエステルを製造するために巨大環状コ−オリゴエステル、または少なくとも２種類の異なる巨大環状オリゴエステルの混合物を利用することも本発明の範囲内である。従って、特記されない限り、巨大環状ポリエステルオリゴマーに関連する組成物、物品またはプロセスの実施形態は、巨大環状コ−オリゴエステルを利用する実施形態および少なくとも２種類の異なる巨大環状オリゴエステルを利用する実施形態も含む。
【００５６】
本発明の一実施形態において、成分（ａ）、Ｎ−複素環式カルベン含有触媒は、次式
【００５７】
【化７】
2008519898.tif 000008
【００５８】
（式中、Ｒ1は、アダマンチル、アルカリルまたはアルキル基であり、
Ｒ2およびＲ3は、独立して、水素またはＣ1~12アルキル基であり、
ｎは１または２に等しく、そして
ｎが１に等しい場合、Ｒ4はＲ1に等しく、そしてｎが２に等しい場合、Ｒ4はアルキレン基である）の化合物である。
【００５９】
好ましくは、Ｒ1がアダマンチルまたはメシチルであり、Ｒ2およびＲ3が水素であり、そしてＲ4＝Ｒ1である化合物である。いくつかの実例は：
【００６０】
【化８】
2008519898.tif 000009
【００６１】
１，３−ビス（１−アダマンチル）−４，５−ジヒドロイミダゾール−２−イリデン
【００６２】
【化９】
2008519898.tif 000010
【００６３】
１，３−ビス（２，４，６−トリメチルフェニル）−４，５−ジヒドロイミダゾール−２−イリデン
および
【００６４】
【化１０】
2008519898.tif 000011
【００６５】
１，３−ビス（２，６−ジイソプロピルフェニル）−４，５ジヒドロイミダゾール−２−イリデン
である。
【００６６】
本発明のもう１つの実施形態において、Ｎ−複素環式カルベン含有触媒は、次式
【００６７】
【化１１】
2008519898.tif 000012
【００６８】
（式中、Ｒ5は、アダマンチル、アルカリルまたはアルキル基であり、
Ｒ6およびＲ7は、それぞれ独立して、水素またはＣ1~12アルキル基であり、
ｎは１または２に等しく、そして
ｎが１に等しい場合、Ｒ8はＲ5に等しく、そしてｎが２に等しい場合、Ｒ8はアルキレン基である）の化合物である。
【００６９】
好ましくは、Ｒ5がアダマンチルまたはメシチルであり、Ｒ6およびＲ7が水素であり、そしてＲ8＝Ｒ5である化合物である。
【００７０】
式（ＩＩ）の化合物の非限定的な例は、
【００７１】
【化１２】
2008519898.tif 000013
【００７２】
１，３−ビス（２，６−ジイソプロピルフェニル）イミダゾール−２−イリデン
【００７３】
【化１３】
2008519898.tif 000014
【００７４】
１，３−ジ−１−アダマンチル−イミダゾール−２−イリデン
および
【００７５】
【化１４】
2008519898.tif 000015
【００７６】
１，３−ビス（２，４，６−トリメチルフェニル）イミダゾール−２−イリデン
である。
【００７７】
本発明のなおもう１つの実施形態において、Ｎ−複素環式カルベン含有触媒は、次式
【００７８】
【化１５】
2008519898.tif 000016
【００７９】
（式中、Ｒ9およびＲ11は、それぞれ独立して、アダマンチル、アルカリルまたはアルキル基であり、そして
Ｒ10は、水素またはＣ1~12アルキル基である）の化合物である。
【００８０】
好ましくは、Ｒ9＝Ｒ11＝アダマンチルまたはメシチルであり、そしてＲ10が水素である化合物である。
【００８１】
式（ＩＩＩ）によって明示されるカルベンは、（非特許文献５）、ならびに（非特許文献６）に記載される。
【００８２】
本発明の一実施形態において、触媒混合物または付加物の成分（ｂ）は、次式
【００８３】
【化１６】
2008519898.tif 000017
【００８４】
（式中、Ｒ12およびＲ13は、それぞれ独立して、Ｃ1~12脂肪族ヒドロカルビルまたは置換脂肪族ヒドロカルビル基である）によって表される化合物である。好ましい化合物は、Ｒ12＝Ｒ13＝メチルまたはエチルであるものである。
【００８５】
本発明のもう１つの実施形態において、触媒混合物または付加物の成分（ｂ）は、次式
【００８６】
【化１７】
2008519898.tif 000018
【００８７】
（式中、Ｒ14およびＲ15は、それぞれ独立して、Ｃ1~12脂肪族ヒドロカルビルまたは置換脂肪族ヒドロカルビル基である）によって表される化合物である。好ましい化合物は、Ｒ14＝Ｒ15＝メチルまたはエチルであるものである。
【００８８】
本発明のもう１つの実施形態において、触媒混合物または付加物の成分（ｂ）は、次式
【００８９】
【化１８】
2008519898.tif 000019
【００９０】
（式中、Ｒ16、Ｒ17およびＲ18は、それぞれ独立して、Ｃ1~12アルキル基である）によって表される化合物である。典型的に、Ｒ16＝Ｒ17＝Ｒ18である。一例は、Ｒ16＝Ｒ17＝Ｒ18＝イソプロピルである場合である。
【００９１】
本発明のもう１つの実施形態において、成分（ｂ）の触媒混合物または付加物は、次式
【００９２】
【化１９】
2008519898.tif 000020
【００９３】
（式中、Ｒ19およびＲ20は、それぞれ独立して、Ｃ1~12アルキル基である）によって表される化合物である。典型的に、Ｒ19＝Ｒ20である。１つのかかる例は、Ｒ19＝Ｒ20＝メチルであるアルミニウムアセチルアセトネートである。
【００９４】
本発明のもう１つの実施形態において、触媒混合物または付加物の成分（ｂ）は、次式
【００９５】
Ｔｉ（ＯＲ21）4                （ＶＩＩＩ）
【００９６】
（式中、Ｒ21はＣ1~12アルキル基である）によって表される化合物である。式ＶＩＩＩの化合物の２つの適切な例は、Ｒ21がイソプロピル基であるチタンイソプロポキシド（ＣＡＳ番号５４６−６８−９）；およびＲ21がｎ−ブチル基であるチタン酸テトラブチル（ＣＡＳ番号５５−９３−７０−４）である。
【００９７】
重合反応は、重合が生じる温度まで加熱することによって、高温で、典型的に約１８０℃〜約２８０℃の範囲で実行される。典型的に、巨大環状ポリエステルオリゴマーはその融点より高温まで加熱されるため、処理時に、それはより粘性が低くなり、そしてより容易に操作可能である。不活発な雰囲気下で撹拌を利用してもよい。
【００９８】
重合反応は、溶媒の有無にかかわらず実行されてもよい。溶媒は、１種または複数の反応物を溶解するため、そして／または反応物を混合するために使用されてよい。溶媒は、反応が実行される媒体としても使用されてよい。実例となる溶媒としては、ｏ−ジクロロベンゼンおよびメタ−テルフェニルのような高沸点化合物が挙げられる。好ましい実施形態において、重合反応において溶媒は使用されない。
【００９９】
使用される触媒の総量は、典型的に、触媒との接触下で重合される巨大環状ポリエステルオリゴマーによって形成される混合物の重量に対して５００〜１０，０００ｐｐｍの範囲である。成分（ａ）対成分（ｂ）の比率は好ましくは約１：１であるが、約１：４〜約１０：１で変動可能である。
【０１００】
成分（ａ）および（ｂ）は、物理的混合物として（例えば、粉末として）、または別々に製造された付加物として、反応容器に個々に添加されてもよい。後者の例として、１，３−ジ−１−アダマンチル−イミダゾール−２−イリデンおよびアルミニウムイソプロポキシドをトルエン中で透明溶液が得られるまで一緒に加熱した。ＮＭＲデータは付加物、１，３−ジ−１−アダマンチル−イミダゾール−２−イリデン−トリス−（イソプロポキシド）アルミニウムが形成されたことを示した。次いで、これを開環重合反応のための触媒として使用することができる。
【０１０１】
本発明の一態様において、（フィラーの有無にかかわらず）巨大環状ポリエステルオリゴマー材料を使用して、物品の形成プロセスにおいてそれを重合させることによって、限定されないが、射出および回転成形、樹脂フィルムインフュージョン、樹脂トランスファー成形、フィラメントワインディング、プレプレグまたはフィルムを形成するための粉体コーティング、ホットメルトプレプレグ調製、圧縮成形、ロールラッピングおよび引出成形を含むプロセスを使用して物品が製造される。これらは全て任意に強化材を伴う。唯一の条件は、高分子量ポリエステルを形成する巨大環状ポリエステルオリゴマーの重合が可能であることである。すなわち、巨大環状ポリエステルオリゴマーは少なくともその融点まで加熱されなければならない。一般的に、かかるプロセスの多くは、処理される樹脂が低い融解粘度を有することを必要とし；従って、低い融解粘度、粘度を有する巨大環状ポリエステルオリゴマーがかかる処理のために特に適切である（例えば、米国特許公報（特許文献１２）を参照のこと）。
【０１０２】
例えば、巨大環状ポリエステルオリゴマーから物品を製造するための成形プロセスは、少なくとも１種の巨大環状ポリエステルオリゴマーならびに式Ｉ、ＩＩもしくはＩＩＩのいずれかによって表される少なくとも１種の触媒および式ＩＶ、Ｖ、ＶＩ、ＶＩＩまたはＶＩＩＩのいずれかによって表される少なくとも１種の触媒の混合物または付加物を金型に配置する工程と、オリゴマーの重合が生じるように十分高い温度まで金型の内容物を加熱する工程とを含む。これはオリゴマーの融点よりも高く、典型的に約１８０℃〜約２８０℃の範囲である。融解オリゴマーの低い粘度のため、射出成形プロセスで典型的な５，０００ｐｓｉ〜２０，０００ｐｓｉよりも非常に低い圧力で融解オリゴマーおよび触媒を金型に射出することができる。
【０１０３】
圧縮成形において、オリゴマーおよび触媒をプレス内の上部ダイと下部ダイとの間に配置する。オリゴマーおよび触媒は、典型的に繊維状ベース材料上に装填される。金型が均一に充填されるように十分な圧力によって金型のダイを一緒にプレスし、そして重合が生じるように十分高い温度まで金型の内容物を加熱する。圧縮成形は、トラックおよび自動車パネル、バンパービーム、様々なトレイおよび機械ハウジングのような穏やかな特徴および外形を有する、薄くて一般的に平坦なプラスチック複合材部品を製造するために使用される。
【０１０４】
回転成形において、成形プロセスは、内容物が金型の内側の意図された領域上を回転するように、二軸に対して同時に金型を回転させ、内容物が加熱される前に回転を開始し、そして内容物が重合および凝固するまで金型を回転し続ける工程をさらに含む。回転成形は、多種多様な流体貯蔵タンク、トラクターフェンダーおよび大型の子供用おもちゃのような中空熱可塑性物品を製造するためのプロセスである。
【０１０５】
樹脂フィルムインフュージョンにおいて、触媒を含む巨大環状ポリエステルオリゴマーの層またはフィルムが、金型中で繊維状材料の乾燥層に隣接して配置され、そして金型の内容物が加熱される時にオリゴマーおよび触媒が繊維状材料の乾燥層中に注入される樹脂フィルムインフュージョンは、一表面において主に平坦であり、そして詳細特徴を有し得るプラスチック複合材物品を製造するためのプロセスである。かかる物品の実例は、典型的に炭素繊維およびエポキシ樹脂で製造された複合材から構成されるエアクラフトウイングスキンである。
【０１０６】
様々な巨大環状ポリエステルオリゴマーから様々な大きさおよび形状の物品を製造するために、本発明の組成物および方法を使用することもできる。本発明によって製造され得る代表的な物品としては、限定されないが、自動車体パネルおよびシャシー部品、バンパービーム、エアクラフトウィングスキン、風車ブレード、流体貯蔵タンク、トラクターフェンダー、テニスラケット、ゴルフシャフト、ウィンドサーフィンマスト、おもちゃ、ロッド、チューブ、バーストック、自転車フォークおよび機械ハウジングが挙げられる。
【０１０７】
物品の製造において、１種または複数の様々な種類のフィラーが含まれてもよい。特定のフィラーは、所望の目的または特性を達成するためにしばしば含まれ、そして得られるポリエステルポリマー中に存在してもよい。例えばフィラーの目的は、ポリエステルポリマー製品の強度を増加させることであり得る。高レベルの熱伝導性および低レベルの導電性を必要とする適用において、フィラーとして窒化ホウ素が使用される。またフィラーは、特定の密度を達成するため、より高価な材料の代替として、そして／または当業者に認識されるような他の所望の特性を提供するために、重量または容積を提供してもよい。
【０１０８】
フィラーの実例は、特に、ヒュームドシリカ、二酸化チタン、炭酸カルシウム、チョップドファイバー、フライアッシュ、ガラスミクロスフィア、マイクロバルーン、砕石、ナノクレイ、直鎖状ポリマーおよびモノマーである。フィラーは、重合反応の前、間または後に添加されてもよい。フィラーは一般的に、フィラーおよびフィラーを添加する目的次第で、全重合性混合物（すなわち、オリゴマーおよび触媒およびフィラーおよびいずれか存在し得る他の添加剤）の重量に対して約０．１重量％と７０重量％との間で添加される。例えば、パーセンテージは、好ましくは、炭酸カルシウムの場合、２５重量％と５０重量％との間であり、ナノクレイの場合、２重量％と５重量％との間であり、そしてガラスミクロスフィアの場合、２５重量％と７０重量％との間である。ポリエステルポリマー複合材を調製するためにフィラーを使用することができる。
【０１０９】
さらに、物品の製造において追加的な成分（例えば、添加剤）が添加されてもよい。実例となる添加剤としては、着色剤、顔料、磁気材料、酸化防止剤、ＵＶ安定剤、可塑剤、難燃剤、潤滑油および離型剤が挙げられる。
【０１１０】
本明細書中に数値範囲が列挙されるが、特記されない限り、この範囲は、その終点、ならびに範囲内の全整数および分数を含むように意図される。範囲を定義する場合、本発明の範囲が列挙された具体的な値に限定される意図はない。
【実施例】
【０１１１】
本発明を以下の実施例においてさらに定義する。これらの実施例は本発明の好ましい実施形態を示すが、実例として与えられているだけであることは理解されなければならない。上記の検討およびこれらの実施例から、当業者は本発明の本質的な特徴を確認することができ、そしてそれらの精神および範囲から逸脱することなく、様々な使用および条件に適応させるために、本発明の様々な変更および修正を実行することができる。
【０１１２】
略語の意味は以下の通りである：「ｍｉｎ」は分を意味し、「ｇ」はグラムを意味し、「ｍｇ」はミリグラムを意味し、「ｍｍｏｌ」はミリモルを意味し、「ｍｌ」はミリリットルを意味し、「Ｍn」は数平均分子量を意味し、「Ｍw」は重量平均分子量を意味し、「ＰＤＩ」は多分散性指数を意味し、Ｍw／Ｍnに等しく、「ＤＳＣ」は示差走査熱量測定を意味し、「ＮＭＲ」は核磁気共鳴を意味し、そして「ＧＰＣ」はゲル透過クロマトグラフィーを意味する。
【０１１３】
（実験）
（材料）
ビス（μ−ジメチルアミノ）テトラキス（ジメチルアミノ）ジアルミニウム（「アルミニウムアミド」、ＣＡＳ番号３２０９３−３９−３、９５％）およびアルミニウムイソプロポキシド（ＣＡＳ番号５５５−３１−７、９８％）をストレム  ケミカルズ  インコーポレイテッド（Ｓｔｒｅｍ  Ｃｈｅｍｉｃａｌｓ，Ｉｎｃ．）（マサチューセッツ州、ニューバリーポート（Ｎｅｗｂｕｒｙｐｏｒｔ，Ｍａｓｓａｃｈｕｓｅｔｔｓ））から得、そしてそのまま使用した。チタン（ＩＶ）イソプロポキシド（ＣＡＳ番号５４６−６８−９）をアルドリッチ  ケミカル  カンパニー（Ａｌｄｒｉｃｈ  Ｃｈｅｍｉｃａｌ  Ｃｏｍｐａｎｙ）（ウィスコンシン州、ミルウォーキー（Ｍｉｌｗａｕｋｅｅ，Ｗｉｓｃｏｎｓｉｎ））から得、そしてそのまま使用した。
【０１１４】
ポリ（１，３−プロピレンテレフタレート）の製造間の仕上げ工程の間に、バッグフィルター上で単離された直鎖オリゴマーから温グリコール抽出によって、ＣＰＴをポリ（１，３−プロピレンテレフタレート）から単離した。（特許文献１１）に記載されるように、ＣＢＴをポリ（１，４−ブチレンテレフタレート）から単離した。
【０１１５】
ＣＰＥＯＴは以下の通り調製された：オーバーヘッドスターラーおよびディーン−スターク（Ｄｅａｎ−Ｓｔａｒｋ）トラップを備えた２２Ｌジャケット付き樹脂ケトルに、９．２４６Ｌのトルエン、２６５．３グラム（２．５０モル）のジエチレングリコールおよび４８５．５ｇ（２．５０モル）のジメチルテレフタレートを添加した。ジメチルテレフタレートが溶解するまで、得られた混合物を撹拌しながら８０℃まで加熱し、次いで３００ｇの固定化カンジダ  アンタルチカ  リパーゼ（Ｃａｎｄｉｄａ  ａｎｔａｒｔｉｃａ  ｌｉｐａｓｅ）Ｂ（ノボザイム（Ｎｏｖｏｚｙｍｅ）４３５）を添加した。８．５Ｌ／分で窒素をスパージングしながら、得られた混合物を８０℃に維持し、そしてスパージングによって消失するトルエンを定期的に置換した。２４時間後、窒素スパージングを休止して、そして反応混合物を８０℃でケトルから排出した。７０℃および５０ｍｍ真空下で生成物混合物からトルエンを蒸留し、得られた固体（１０５０ｇ）を三等分に分け、そして各部を１１Ｌの還流クロロホルムで３時間抽出した。熱クロロホルム抽出物を濾過し、酵素触媒を除去し、そして得られた濾液を約３．５Ｌまで濃縮し、室温まで冷却し、濾過し、そして回収された白色固体を空気乾燥させ、総量４９０ｇ（収率８３％、純度９９％）の３，６，９，１６，１９，２２−ヘキサオキサトリシクロ［２２．２．２．２１１，１４］トリアコンタ−１１，１３，２４，２６，２７，２９−ヘキサエン−２，１０，１５，２３−テトロンを得た。これは「環式ポリ（ジエチレングリコールテレフタレート）」またはＣＰＥＯＴとしても既知である。
【０１１６】
Ｎ−複素環式カルベンは、（非特許文献７）；（非特許文献８）；ならびに（非特許文献９）に記載の通りに調製された。トルエン中でカルベン１，３−ジ−１−アダマンチル−イミダゾール−２−イリデンをアルミニウムイソプロポキシドに添加し、透明溶液が得られるまで加熱することによって、１，３−ジ−１−アダマンチル−イミダゾール−２−イリデン−トリス−（イソプロポキシド）アルミニウムを調製した。ＮＭＲによって、この２つの付加物が形成されたことが示された。
【０１１７】
（ポリマー特性評価）
分子量特性評価のため、ウォーターズ（Ｗａｔｅｒｓ）４１０（商標）屈折率検出器（ＤＲＩ）と、静的直角光散乱および示差毛管粘度計検出器を組み入れるビスコテック  コーポレイション（Ｖｉｓｃｏｔｅｋ  Ｃｏｒｐｏｒａｔｉｏｎ）（テキサス州、ヒューストン（Ｈｏｕｓｔｏｎ，ＴＸ））モデルＴ−６０Ａ（商標）二重検出器モジュールとを備えたウォーターズ  コーポレイション（Ｗａｔｅｒｓ  Ｃｏｒｐｏｒａｔｉｏｎ）（マサチューセッツ州、ミルフォード（Ｍｉｌｆｏｒｄ，ＭＡ））からのモデル  アライアンス（Ｍｏｄｅｌ  Ａｌｌｉａｎｃｅ）２６９０（商標）から構成されるサイズ排除クロマトグラフィー系を使用した。移動相は、０．０１Ｍトリフルオロ酢酸ナトリウムを含む１，１，１，３，３，３−ヘキサフルオロ−２−プロパノール（ＨＦＩＰ）であった。ポリマーに関してｄｎ／ｄｃを測定し、そして測定間に全ての試料が完全に溶出されることを仮定した。
【０１１８】
（実施例１）
１，３−ジ−１−アダマンチル−イミダゾール−２−イリデン−トリス−（イソプロポキシド）アルミニウムを使用する環式ポリ（１，３−プロピレンテレフタレート）の重合
融解するまで、環式ポリ（１，３−プロピレンテレフタレート）（５ｇ）をホットブロックにおいて２６５℃まで加熱した。１，３−ジ−１−アダマンチル−イミダゾール−２−イリデン−トリス−（イソプロポキシド）アルミニウム（４３ｍｇ、０．０７５１ｍｍｏｌ）を添加して重合を開始した。重合を５分間続行し、硬質の半結晶ポリマーが得られた。ＧＰＣ分析によって、Ｍn＝１５２００およびＭw＝２７６００が示された。
【０１１９】
（比較例１）
１，３−ジ−１−アダマンチル−イミダゾール−２−イリデンを使用する環式ポリ（１，３−プロピレンテレフタレート）の重合
融解するまで、環式ポリ（１，３−プロピレンテレフタレート）（５ｇ）をホットブロックにおいて２６５℃まで加熱した。１，３−ジ−１−アダマンチル−イミダゾール−２−イリデン（２６ｍｇ、０．０７５１ｍｍｏｌ）を添加して重合を開始した。重合を５分間続行し、硬質の半結晶ポリマーが得られた。ＧＰＣ分析によって、Ｍn＝６９８０およびＭw＝１１３００が示された。
【０１２０】
（比較例２）
アルミニウムイソプロポキシドを使用する環式ポリ（１，３−プロピレンテレフタレート）の重合
融解するまで、環式ポリ（１，３−プロピレンテレフタレート）（５ｇ）をホットブロックにおいて２６５℃まで加熱した。アルミニウムイソプロポキシド（１７ｍｇ、０．０７５１ｍｍｏｌ）を添加して重合を開始した。重合を５分間続行し、硬質の半結晶ポリマーが得られた。ＧＰＣ分析によって、Ｍn＝８６１０およびＭw＝１５８００が示された。
【０１２１】
一緒に、実施例１および比較例１および２は、同一条件下で、Ｎ−複素環式カルベンおよび金属アルコキシドはそれぞれ個々に開環重合を触媒可能であるが、金属アルコキシド−カルベン付加物はいずれか一方の単独よりも有効であるということを実証する。
【０１２２】
（実施例２）
１，３−ジ−１−アダマンチル−イミダゾール−２−イリデンおよびＴｉ（ＩＶ）イソプロポキシドを使用するＣＰＥＯＴの重合
４５ｍｇの１，３−ジ−１−アダマンチル−イミダゾール−２−イリデン、３５ｍｇのＴｉ（ＩＶ）イソプロポキシドおよび溶媒として１ｍｌのトルエンから混合物を調製した。真空によって溶媒を除去し、そして残渣に０．９４３ｇのＣＰＥＯＴを添加した。混合物を２３０℃のホットブロックに１５分間置いた。ＧＰＣ分析によって、Ｍn＝４，２１０およびＭw＝７，７５０が示され、変換率は６４％であった。
【０１２３】
（実施例３）
窒化ホウ素の存在下で、１，３−ジ−１−アダマンチル−イミダゾール−２−イリデン−トリス−（イソプロポキシド） アルミニウムを使用するＣＰＴの重合
融解するまで、ＣＰＴ（５ｇ）および窒化ホウ素（１．５ｇ）をホットブロックにおいて２６５℃まで一緒に加熱した。１，３−ジ−１−アダマンチル−イミダゾール−２−イリデン−トリス−（イソプロポキシド）アルミニウム（４３ｍｇ、０．０７５１ｍｍｏｌ）を添加して重合を開始した。重合を５分間続行し、そしてＭn＝６０３０およびＰＤＩ＝１．９４硬質の半結晶ポリマーが得られた。
【０１２４】
（実施例４）
１０：１の１，３−ジ−１−アダマンチル−イミダゾール−２−イリデン対アルミニウムイソプロポキシドの比率で１，３−ジ−１−アダマンチル−イミダゾール−２−イリデンおよびアルミニウムイソプロポキシドを使用するＣＰＴの重合
融解するまで、ＣＰＴ（６ｇ）をホットブロックにおいて２６５℃まで加熱した。融解ＣＰＴに１，３−ジ−１−アダマンチル−イミダゾール−２−イリデン（２６ｍｇ、０．０７５１ｍｍｏｌ）およびアルミニウムイソプロポキシド（１．７ｍｇ、０．００７５１ｍｍｏｌ）を添加して重合を開始した。重合を５分間続行し、そしてＭn＝１３１００およびＰＤＩ＝１．７８硬質の半結晶ポリマーが得られた。
【０１２５】
（実施例５）
５ｇのモル比１：１のＣＰＥＯＴおよびＣＰＴの混合物、０．０４６３ｇ（０．１３８ｍｍｏｌ）の１，３−ジ−１−アダマンチル−イミダゾール−２−イリデンならびに０．０２８２ｇ（０．１３８ｍｍｏｌ）のアルミニウムイソプロポキシドを２４０℃で１時間一緒に加熱した。ＧＰＣ分析によって、Ｍn＝１２７００およびＭw＝２３９００が示され、変換率は９５．４％であった。
【国際調査報告】
2008519898.tif 000023
2008519898.tif 000024
2008519898.tif 000025
2008519898.tif 000026